Brevet FR2883887A1 — publié le 20061006

L'invention concerne un procédé de renforcement d'une pièce en acier riche en carbone, c'est-à-dire dans le cadre de la présente comprenant entre 0,75% et 1,1% en poids de carbone, ainsi qu'une pièce renforcée par mise en oeuvre dudit procédé. En particulier, la pièce renforcée peut être une partie constitutive d'un roulement, notamment l'une des bagues mais éventuellement les corps roulants. io De façon avantageuse, l'invention trouve son application pour le renforcement des bagues d'un roulement de boîte de vitesses pour véhicule automobile. En effet, ce type de roulements étant lubrifié par l'huile de la boîte, les bagues sont soumises à une pollution par des particules solides qui, lors de la rotation, induisent l'apparition de défauts de surface. Or, dans des aciers classiques, ces défauts de surface provoquent une détérioration de la pièce dans le temps sous l'effet des contraintes subies lors de l'utilisation, ce qui est notamment préjudiciable à la durée de vie du roulement. En particulier, l'invention propose donc des roulements de boîte de vitesses qui présentent une durée de vie améliorée. On connaît de l'art antérieur des procédés de carbonitruration des aciers qui, en enrichissant la couche superficielle en azote et en carbone, permet après trempe et revenu d'obtenir un durcissement de ladite surface. En particulier, le document EP-A-O 626 468 décrit l'application d'un tel procédé à un acier riche en carbone. Toutefois, l'utilisation de la carbonitruration selon l'art antérieur ne permet pas notamment d'obtenir des bagues de roulement qui présentent des caractéristiques optimales vis-à-vis de la pollution par des particules solides. Pour résoudre ce problème, la demanderesse a conduit des essais intensifs de sorte à mettre au point un procédé de renforcement qui permette d'allier la dureté de surface d'une pièce à sa capacité à conserver l'intégrité de celle-ci vis-à-vis des contraintes mécaniques et thermiques subies. En particulier, selon l'invention, ce problème est résolu en proposant un procédé visant, après carbonitruration, à transformer l'austénite de façon particulière de sorte à obtenir des profils de quantité en poids d'austénite et de martensite qui sont optimaux. A cet effet, et selon un premier aspect, l'invention propose un procédé de renforcement d'une pièce en acier comprenant entre 0,75% et 1, 1% en poids de Carbone et au moins un élément d'alliage pris dans le groupe comprenant le io Silicium, le Phosphore, le Molybdène, le Manganèse, le Chrome, le Soufre, le Nickel, le Vanadium, l'Aluminium, le Cuivre, le Tungstène, le Titane, le Cobalt, le Plomb, le reste étant du Fer, ladite pièce comprenant une zone de surface s'étendant depuis la surface jusqu'à une profondeur comprise entre 0,05 mm et 0,2 mm, une zone intermédiaire s'étendant depuis la zone de surface sur une épaisseur comprise entre 0,1 mm et 0,3 mm et une zone de coeur s'étendant depuis la zone intermédiaire jusqu'au centre de la pièce, ledit procédé comprenant: une étape de carbonitruration de la pièce dans des conditions telles que la zone de surface comprenne une quantité moyenne d'azote d'au moins 0,2 % en poids dans de l'austénite; et, après ladite étape de carbonitruration; - au moins deux étapes successives de transformation de l'austénite en martensite: la première étape de transformation étant prévue pour obtenir un profil de quantité en poids d'austénite qui est décroissant entre deux valeurs comprises respectivement: entre 20% et 50% dans la zone de surface; entre 20% et 50% dans la zone intermédiaire; et -entre 0 et 25% en poids dans la zone de coeur; le reste étant formé du pourcentage de précipités de fer contenant du carbone et de l'azote, et du pourcentage de martensite issu de la transformation; la deuxième étape de transformation étant prévue pour diminuer, au moins dans les zones de surface et intermédiaire, la quantité d'austénite obtenue à l'issue de la première étape et à obtenir un profil de quantité en poids d'austénite qui est décroissant entre deux valeurs comprises respectivement: entre 10% et 40% dans la zone de surface; entre 10% et 30% dans la zone intermédiaire; et entre 0 et 25% en poids dans la zone de coeur; le reste étant formé du pourcentage de précipités de fer contenant du carbone et de l'azote, et du pourcentage de martensite issu des transformations successives; une étape de défragilisation de la pièce. i0 Selon un deuxième aspect, l'invention propose une pièce obtenue par la mise en oeuvre de ce procédé, ladite pièce étant réalisée dans un acier comprenant entre 0,75% et 1,1% en poids de Carbone et au moins un élément d'alliage pris dans le groupe comprenant le Silicium, le Phosphore, le Molybdène, le Manganèse, le Chrome, le Soufre, le Nickel, le Vanadium, l'Aluminium, le Cuivre, le Tungstène, le Titane, le Cobalt, le Plomb, le reste étant du Fer, ladite pièce comprenant une zone de surface s'étendant depuis la surface jusqu'à une profondeur comprise entre 0,05 mm et 0,2 mm, une zone intermédiaire s'étendant depuis la zone de surface sur une épaisseur comprise entre 0,1 mm et 0,3 mm et une zone de coeur s'étendant depuis la zone intermédiaire jusqu'au centre de la pièce, ladite pièce ayant un profil de quantité en poids d'austénite qui est décroissant entre deux valeurs comprises respectivement entre 10% et 40% dans la zone de surface, entre 10% et 30% dans la zone intermédiaire et entre 0 et 25% en poids dans la zone de coeur, le reste étant formé de précipités de fer contenant du carbone et de l'azote, et du complément de martensite. Selon un troisième aspect, l'invention propose un roulement comprenant une bague intérieure, une bague extérieure et des corps roulant disposés entre lesdites bagues de sorte à permettre la rotation relative desdites bagues, dans lequel au moins l'une des bagues et/ou les corps roulants sont des pièces renforcées selon l'invention. D'autres objets et avantages de l'invention apparaîtront au cours de la description qui suit. Le procédé selon l'invention a pour but de renforcer une pièce en acier riche en carbone. En particulier, la mise en oeuvre du procédé permet d'améliorer les propriétés mécaniques de surface d'une pièce en acier, notamment la dureté et la capacité à conserver son intégrité. De façon avantageuse, le procédé selon l'invention permet d'améliorer la résistance à l'indentation et de limiter les dégradations générées dans le temps par des contraintes mécaniques et thermiques superficielles, notamment au io niveau des indents, ce qui permet de conserver l'intégrité de la surface dans le temps Le procédé de renforcement s'applique à des aciers riches en carbone, c'est-à-dire comprenant typiquement entre 0,75% et 1,1% en poids de carbone. En outre, les aciers utilisés incluent au moins un élément d'alliage pris dans le groupe comprenant le Silicium, le Phosphore, le Molybdène, le Manganèse, le Chrome, le Soufre, le Nickel, le Vanadium, l'Aluminium, le Cuivre, le Tungstène, le Titane, le Cobalt, le Plomb, le reste étant du Fer. Ces aciers sont typiquement utilisés dans des domaines d'application pour lesquels des charges importantes, tant statiques que dynamiques, sont subies. En particulier, pour réaliser les parties constitutives des roulements, on utilise ce type d'acier, et notamment un acier dénommé 100Or6 dont la composition en pourcentage pondéral est donnée ci-dessous: C: 0,95 1,05; Si: 0,17 0,37; Mn: 0,2 0,4; P: 0 0,027; S: 0 0,02; Cr: 1,3 1,65; Mo: 0 0,15; Ni: 0 0,3; V: 0 0,1; Al: 0 0,1; Cu: 0 0, 25; W: 0 0,1; Ti: 0 0,05; Co: 0 0,1; Pb: 0 0,15; le reste étant du Fer La mise en oeuvre du procédé sur des aciers de ce type permet d'obtenir des parties constitutives de roulements qui présentent une durée de vie améliorée du fait de la limitation des dégâts occasionnés par les contacts entre des polluants solides et les surfaces de roulement de ces pièces. Pour renforcer une pièce de façon optimale, la demanderesse a trouvé qu'il était utile de définir, dans l'épaisseur de ladite pièce, les trois zones suivantes: une zone de surface s'étendant depuis la surface jusqu'à une profondeur comprise entre 0,05 mm et 0,2 mm; io une zone intermédiaire s'étendant depuis la zone de surface sur une épaisseur comprise entre 0,1 mm et 0,3 mm; et une zone de coeur s'étendant depuis la zone intermédiaire jusqu'au centre de la pièce. Et, comme exposé ci-dessous, le procédé de renforcement permet d'obtenir des compositions en différentes phases solides qui sont particulières en fonction de ces zones, ce qui permet d'optimiser les caractéristiques mécaniques souhaitées. Pour ce faire, le procédé prévoit une étape de carbonitruration de la pièce. De façon connue, la carbonitruration permet d'enrichir en azote et en carbone notamment les zones de surface et intermédiaire de la pièce par diffusion en phase austénitique. Dans le cadre de l'invention, les conditions de l'étape de carbonitruration sont fixées de sorte que la zone de surface comprenne une quantité moyenne d'azote d'au moins 0,2 % en poids dans de l'austénite. Selon un mode de réalisation, l'étape de carbonitruration est réalisée en phase gazeuse, ce qui offre la possibilité d'adapter les paramètres de traitement en fonction des propriétés et des structures métallurgiques souhaitées. Dans un exemple de réalisation, l'étape de carbonitruration est réalisée dans un four avec les conditions suivantes: atmosphère comprenant au moins du monoxyde de carbone, du dihydrogène et de l'azote gazeux; - temps compris entre 1 et 10 heures; température comprise entre 800 C et 920 C; potentiel carbone compris entre 0,90 et 1,26. En particulier, l'atmosphère est formée à partir d'un mélange de gaz faiblement carburant, dit gaz support, qui peut être obtenu par réactions endothermiques d'hydrocarbures en dehors du four, ou par craquage dans le four de mélange azote méthanol. Ces types d'atmosphère sont typiquement constitués d'environ 40% de H2, 20% de CO et 40% de N2. i0 En outre, pour réaliser la carbonitruration, l'atmosphère comprend un gaz additif ajouté directement dans le four pour augmenter le pouvoir nitrurant. Dans un exemple de réalisation, le gaz additif est formé d'ammoniac qui fournit l'apport en azote en se dissociant presque totalement par craquage lors de son entrée dans le four. Pour augmenter le pouvoir carburant de l'atmosphère, un gaz additionnel peut également être utilisé, par exemple du méthane ou du propane, en quantité adaptée pour régler le pouvoir carburant du gaz support. En effet, le carbone libre est issu de la décomposition du méthanol et du méthane, ce qui permet d'éviter la décarburation superficielle de la pièce. La présence simultanée de carbone et d'azote dans la zone de surface conduit également par diffusion à l'augmentation de la taille des précipités de fer contenant du carbone et de l'azote notamment dans la zone intermédiaire. L'atmosphère de carbonitruration présente dans le four résulte du mélange, du craquage et des réactions des gaz introduits. Elle comprend principalement du CO, de l'H2, du N2, mais également de l'O2, du CO2, du NH3, du CH4 et de l'H2O en plus faible quantité. De sa composition, on détermine le potentiel carbone de l'atmosphère du four. Par ailleurs, à température fixée, la quantité d'azote introduit dans la pièce est quasiment fonction uniquement de la quantité d'ammoniac introduit dans le four, celle-ci étant typiquement inférieure à 10%. Dans un exemple de réalisation, l'atmosphère est formée à partir d'un gaz support obtenu par craquage d'un mélange azote méthanol, d'ammoniac et d'un gaz additionnel contenant des alcanes, lesdits gaz étant introduits séparément dans le four. Notamment pour la carbonitruration d'un acier de type 1000r6, les conditions de carbonitruration utilisées sont: température comprise entre 830 C et 880 C; temps compris entre 3 heures et 5 heures; potentiel carbone supérieur ou égal à 0,9. Ces conditions permettent notamment d'augmenter le taux d'austénite résiduelle et de la stabiliser thermiquement et mécaniquement. io Pour un renforcement ultérieur optimal des pièces selon l'invention, la demanderesse a établi que les conditions de l'étape de carbonitruration pouvaient être telles qu'à l'issue de celle-ci, le profil de quantité en poids d'azote diminue entre 0,8% et 0,1% depuis la surface jusqu'au fond de la zone intermédiaire, le profil d'enrichissement en poids de carbone passant par un maximum inférieur ou égal à 0,4% dans la même profondeur. Après l'étape de carbonitruration, l'invention prévoit au moins deux étapes successives de transformation de l'austénite formée en martensite. En particulier, le profil d'austénite et donc de martensite présent dans les différentes zones de la pièce renforcée dépend essentiellement de l'enrichissement des zones en carbone et azote lors de l'étape de carbonitruration. Dans un exemple de réalisation, la première étape de transformation comprend une trempe de la pièce, notamment réalisée à une température comprise entre 20 C et 240 C, pendant un temps inférieur à 1 heure. La demanderesse a établi qu'il était optimal, à l'issue de cette première étape de transformation, que le profil de quantité en poids d'austénite soit décroissant entre deux valeurs comprises respectivement: entre 20% et 50% dans la zone de surface; entre 20% et 50% dans la zone intermédiaire; et entre 0 et 25% en poids dans la zone de coeur; le reste étant formé du pourcentage de précipités de fer contenant du carbone et de l'azote, et du pourcentage de martensite issu de la transformation. Dans un exemple de réalisation, la deuxième étape de transformation comprend un traitement par cryogénie, notamment réalisée à une température comprise entre 0 C et -90 C, pendant un temps compris entre 0, 5 heure et 1,5 heures. Notons que plus la température utilisée est basse, et plus l'austénite est transformée en martensite, ce qui induit une augmentation de la dureté de la io pièce. En particulier, on peut estimer qu'une température de -65 C transforme en moyenne 50% de l'austénite présente, la transformation étant toutefois légèrement plus marquée dans les zones plus enrichies. L'utilisation d'un traitement cryogénique permet de ne transformer qu'une partie de l'austénite, ce qui permet de conserver une quantité suffisante pour combiner dureté et capacité de conserver l'intégrité de la surface. Par conséquent, l'étape de traitement par cryogénie peut être adaptée afin d'obtenir les quantités optimales d'austénite par rapport à la tenue en pollution de bagues de roulement, notamment pour boîtes de vitesses. La demanderesse a établi qu'il était optimal que la deuxième étape de transformation soit prévue pour diminuer, au moins dans les zones de surface et intermédiaire, la quantité d'austénite obtenue à l'issue de la première étape et à obtenir un profil de quantité en poids d'austénite qui est décroissant entre deux valeurs comprises respectivement: entre 10% et 40% dans la zone de surface; entre 10% et 30% dans la zone intermédiaire; et entre 0 et 25% en poids dans la zone de coeur; le reste étant formé du pourcentage de précipités de fer contenant du carbone et de l'azote, et du pourcentage de martensite issu des transformations successives. Ces valeurs permettent notamment: de garantir une dureté élevée tout en conservant une certaine quantité d'austénite; de limiter les dégradations superficielles de la pièce en cours d'utilisation sous l'effet des contraintes thermiques et mécaniques; d'avoir un taux d'austénite réduit dans la zone de coeur pour garantir la stabilité dimensionnelle de la pièce. En variante, d'autres procédés de transformation de l'austénite en martensite peuvent être utilisés. En particulier, des contraintes mécaniques, au lieu des io contraintes thermiques, ont également pour effets de transformer l'austénite en martensite. En effet, l'austénite peut se transformer en martensite sous l'effet de déformations plastiques. Dans des exemples de réalisation, on peut utiliser un grenaillage (projection de petites billes d'acier, de verre ou de céramique de sorte à induire des contraintes mécaniques superficielles) ou un galetage (écrasement en rotation de la surface par l'action de galets) en tant que deuxième étape de transformation. Dans le deuxième cas, les contraintes induites dans le matériau sont plus importantes et plus profondes que celles obtenues par grenaillage. A la suite de ces deux étapes de transformation, le procédé prévoit une étape de défragilisation de la pièce qui peut comprendre un revenu réalisé par exemple à une température inférieure à 250 C pendant un temps compris entre 1 heure et 3 heures. En variante, le procédé peut également prévoir une étape de lavage de la pièce, notamment de sa surface, avant l'étape de carbonitruration et entre chacune des étapes de transformation et de défragilisation, de sorte à limiter la présence néfaste de dépôts adhérents sur la pièce. A l'issue du procédé de renforcement, on obtient une pièce présentant notamment les caractéristiques avantageuses suivantes: augmentation de la dureté de la pièce de manière à créer des défauts de surface dont la géométrie est moins nocive pour la durée de vie; i0 structure métallurgique capable d'amortir le passage répété de charge sur des indents. Ceci se traduit par l'obtention d'une structure riche en austénite stable thermiquement et mécaniquement car très enrichie en azote et en carbone; contraintes résiduelles de compression importantes de manière à diminuer la propagation des fissures dans la pièce; conservation d'une aptitude à la mise en forme et tenue en endurance en milieu non pollué au moins égales à celles de la pièce non renforcée. io On donne ci-dessous, un exemple de réalisation du procédé de renforcement d'une bague de boîte de vitesses réalisée en acier 100Cr6: lavage préalable; carbonitruration à 830 C pendant 4 heures, potentiel carbone 1, taux d'ammoniac ajouté 5% ; trempe à l'huile à 70 C pendant 30 minutes; lavage; traitement par cryogénie à -30 C pendant 1 heure; lavage; revenu à 170 C pendant 1 heure. Par la mise en oeuvre de ce procédé, on peut obtenir une carbonitruration sur une profondeur typique de 0,4 mm de sorte à obtenir des pièces présentant des profils de quantité en poids d'austénite tels que défini ci-dessus à savoir: un profil de quantité en poids d'austénite qui est décroissant entre deux valeurs comprises respectivement entre 10% et 40% dans la zone de surface, entre 10% et 30% dans la zone intermédiaire et entre 0 et 25% en poids dans la zone de coeur, le reste étant formé de précipités de fer contenant du carbone et de l'azote, et du complément de martensite. En particulier, la quantité en poids d'austénite est inférieure à 25% dans la zone de surface, et comprise entre 13% et 25% dans la zone intermédiaire. En outre, la zone de surface est sensiblement dépourvue de carbure, la zone intermédiaire présente des carbures de taille importante (environ 6 m) et la 2883887 Il zone de coeur présente des carbures plus fins qui sont enchâssés dans une matrice d'austénite et de martensite. La pièce présente également comme caractéristiques mécaniques 5 avantageuses: une dureté Vickers comprise entre 800 et 920; des valeurs de contraintes en compression comprise entre -100 MPa et -350 MPa dans la zone de surface. io Notons qu'en cas d'utilisation d'une étape de transformation mécanique, des valeurs de contraintes résiduelles comprises entre -500 MPa et -1000 MPa peuvent être atteintes dans la zone de surface. L'invention concerne également un roulement dont notamment les bagues sont renforcées selon l'invention. Pour ce faire, au moins une partie de la zone de surface des bagues issues du procédé de renforcement est rectifiée, ce qui décale sur la bague la position des différentes zones définies précédemment. En particulier, la totalité de la zone de surface peut être rectifiée de sorte à disposer la zone intermédiaire en surface. Les tests réalisés sur banc d'essai de tels roulements montrent, après indentation volontaire de la surface de roulement à l'aide de particules dures, une durée de vie du roulement supérieure à 120 heures, à comparer à 50 heures sans carbonitruration et à 76 heures avec carbonitruration et seulement une trempe sans deuxième étape de transformation. REVENDICATIONS 1. Procédé de renforcement d'une pièce en acier comprenant entre 0,75% et 1,1% en poids de Carbone et au moins un élément d'alliage pris dans le groupe comprenant le Silicium, le Phosphore, le Molybdène, le Manganèse, le Chrome, le Soufre, le Nickel, le Vanadium, l'Aluminium, le Cuivre, le Tungstène, le Titane, le Cobalt, le Plomb, le reste étant du Fer, ladite pièce comprenant une zone de surface s'étendant depuis la surface jusqu'à une profondeur comprise io entre 0,05 mm et 0,2 mm, une zone intermédiaire s'étendant depuis la zone de surface sur une épaisseur comprise entre 0,1 mm et 0,3 mm et une zone de coeur s'étendant depuis la zone intermédiaire jusqu'au centre de la pièce, ledit procédé comprenant: une étape de carbonitruration de la pièce dans des conditions telles que la zone de surface comprenne une quantité moyenne d'azote d'au moins 0,2 % en poids dans de l'austénite; et, après ladite étape de carbonitruration; au moins deux étapes successives de transformation de l'austénite en martensite: la première étape de transformation étant prévue pour obtenir un profil de quantité en poids d'austénite qui est décroissant entre deux valeurs comprises respectivement: entre 20% et 50% dans la zone de surface; entre 20% et 50% dans la zone intermédiaire; et entre 0 et 25% en poids dans la zone de coeur; le reste étant formé du pourcentage de précipités de fer contenant du carbone et de l'azote, et du pourcentage de martensite issu de la transformation; la deuxième étape de transformation étant prévue pour diminuer, au moins dans les zones de surface et intermédiaire, la quantité d'austénite obtenue à l'issue de la première étape et à obtenir un profil de quantité en poids d'austénite qui est décroissant entre deux valeurs comprises respectivement: entre 10% et 40% dans la zone de surface; - entre 10% et 30% dans la zone intermédiaire; et entre 0 et 25% en poids dans la zone de coeur; le reste étant formé du pourcentage de précipités de fer contenant du carbone et de l'azote, et du pourcentage de martensite issu des transformations successives; une étape de défragilisation de la pièce. 2. Procédé de renforcement selon la revendication 1, dans lequel l'étape de carbonitruration est réalisée dans les conditions suivantes: atmosphère comprenant au moins du monoxyde de carbone, du dihydrogène et de l'azote gazeux; - temps compris entre 1 et 10 heures; - température comprise entre 800 C et 920 C; - potentiel carbone compris entre 0,90 et 1,26. 3. Procédé de renforcement selon la revendication 2, dans lequel l'atmosphère est formée à partir d'un gaz support obtenu par craquage d'un mélange azote méthanol, d'ammoniac et d'un gaz additionnel contenant des alcanes. 4. Procédé de renforcement selon la revendication 2 ou 3, dans lequel la température est comprise entre 830 C et 880 C, le temps est compris entre 3 heures et 5 heures, et le potentiel carbone est supérieur ou égal à 0,9. 5. Procédé de renforcement selon l'une quelconque des revendications 1 à 4, dans lequel les conditions de l'étape de carbonitruration sont telles qu'à l'issue de celle-ci, le profil de quantité en poids d'azote diminue entre 0,8% et 0,1% depuis la surface jusqu'au fond de la zone intermédiaire, le profil d'enrichissement en poids de carbone passant par un maximum inférieur ou égal à 0,4% dans la même profondeur. 6. Procédé de renforcement selon l'une quelconque des revendications 1 à 5, dans lequel la première étape de transformation comprend une trempe. 7. Procédé de renforcement selon la revendication 6, dans lequel la trempe est réalisée à une température comprise entre 20 C et 240 C pendant un temps inférieur à 1 heure. s 8. Procédé de renforcement selon l'une quelconque des revendications 1 à 7, dans lequel la deuxième étape de transformation comprend un traitement par cryogénie. 9. Procédé de renforcement selon la revendication 8, dans lequel le traitement par cryogénie est réalisé à une température comprise entre 0 C et - 90 C pendant un temps compris entre 0,5 heure et 1,5 heures. 10. Procédé de renforcement selon l'une quelconque des revendications 1 à 7, dans lequel la deuxième étape de transformation comprend un grenaillage. 11. Procédé de renforcement selon l'une quelconque des revendications 1 à 7, dans lequel la deuxième étape de tranformation comprend un galetage. 12. Procédé de renforcement selon l'une quelconque des revendications 1 à 11, dans lequel l'étape de défragilisation comprend un revenu. 13. Procédé de renforcement selon la revendication 12, dans lequel le revenu est réalisé à une température inférieure à 250 C pendant un temps compris entre 1 heure et 3 heures. 14. Procédé de renforcement selon l'une quelconque des revendications 1 à 13, dans lequel un lavage de la pièce est réalisé avant l'étape de carbonitruration et entre chacune des étapes de transformation et de défragilisation. 15. Pièce obtenue par la mise en oeuvre d'un procédé selon l'une quelconque des revendications 1 à 14, ladite pièce étant réalisée dans un acier comprenant entre 0,75% et 1,1% en poids de Carbone et au moins un élément d'alliage pris dans le groupe comprenant le Silicium, le Phosphore, le Molybdène, le Manganèse, le Chrome, le Soufre, le Nickel, le Vanadium, l'Aluminium, le Cuivre, le Tungstène, le Titane, le Cobalt, le Plomb, le reste étant du Fer, ladite pièce comprenant une zone de surface s'étendant depuis la surface jusqu'à une profondeur comprise entre 0,05 mm et 0,2 mm, une zone intermédiaire s'étendant depuis la zone de surface sur une épaisseur comprise entre 0,1 mm et 0,3 mm et une zone de coeur s'étendant depuis la zone intermédiaire jusqu'au centre de la pièce, ladite pièce ayant un profil de quantité en poids d'austénite qui est décroissant entre deux valeurs comprises respectivement entre 10% et 40% dans la zone de surface, entre 10% et 30% dans la zone intermédiaire et entre 0 et 25% en poids dans la zone de coeur, le reste étant formé de précipités de fer comprenant du carbone et de l'azote, et du complément de martensite. 16. Pièce selon la revendication 15, caractérisée en ce qu'elle présente une dureté Vickers comprise entre 800 et 920. 17. Pièce selon la revendication 15 ou 16, caractérisée en ce qu'elle présente des valeurs de contraintes en compression comprise entre -100 MPa et -350 MPa dans la zone de surface. 18. Pièce selon l'une quelconque des revendications 15 à 17, caractérisée en ce que la quantité en poids d'austénite est inférieure à 25% dans la zone de surface, et comprise entre 13% et 25% dans la zone intermédiaire. 19. Pièce selon l'une quelconque des revendications 15 à 18, caractérisée en ce que l'acier est de type 1000r6. 20. Roulement comprenant une bague intérieure, une bague extérieure et des corps roulant disposés entre lesdites bagues de sorte à permettre la rotation relative desdites bagues, dans lequel au moins l'une des bagues et/ou les corps roulants sont des pièces selon l'une quelconque des revendications 15 à 19.